"密封パッケージ2内に配置され且つ第1電極3と第2電極4との間に配置されたセパレータ8を含んでなる積層体9から形成される少なくとも1つの電気化学セル1を含んでなり、前記セパレータ8には、リチウム塩、ビニルエチレンカーボネートおよび式CA-のイオン液式中、Cはカチオンを表し、A-はアニオンを表すの混合物を含んでなるイオン液体電解質5を含浸させてあり、前記第1電極3は電気化学的に活性な材料およびポリマー系バインダを含むリチウム蓄電池であって、前記ポリマーがポリアクリル酸PAAおよびスルホン化パーフルオロポリマーから選択されることを特徴とするリチウム蓄電池。前記バインダがポリアクリル酸PAAから形成されることを特徴とする、請求項1に記載の蓄電池。前記ポリアクリル酸PAAが、1100000gmol-1以上であり厳密に3000000gmol-1未満の平均分子量を有し、また前記第1電極3の総重量に対する前記電気化学的に活性な材料の割合が90重量以上~100未満であることを特徴とする、請求項1および2の一方に記載の蓄電池。前記ポリアクリル酸PAAの平均分子量が1250000~2000000gmol-1であることを特徴とする、請求項1~3のいずれか一項に記載の蓄電池。前記ポリアクリル酸PAAの平均分子量が1250000gmol-1であることを特徴とする、請求項4に記載の蓄電池。前記電気化学的に活性な材料がリチウムLi挿入材料であることを特徴とする、請求項1~5のいずれか一項に記載の蓄電池。前記第1電極3が、90重量を超える前記電気化学的に活性な材料および4重量の前記ポリアクリル酸PAAまたは4重量未満の前記ポリアクリル酸PAAを含んでなり、前記割合が前記電極3の総重量に対して計算したものであることを特徴とする、請求項1~6のいずれか一項に記載の蓄電池。前記第1電極3が、94重量を超える前記電気化学的に活性な材料および3重量未満の前記ポリアクリル酸PAAを含んでなり、前記割合が前記電極3の総重量に対して計算したものであることを特徴とする、請求項7に記載の蓄電池。前記第1電極3が3未満の電子伝導体を含んでなることを特徴とする、請求項7および8の一方に記載の蓄電池。前記セパレータ8がグラスファイバ系多孔質膜であることを特徴とする、請求項1~9のいずれか一項に記載の蓄電池。前記第2電極4がリチウムおよび炭素から選択される材料から形成されることを特徴とする、請求項1~10のいずれか一項に記載の蓄電池。前記パッケージ2が、ポリエチレンイミンPEIおよびポリアリールエーテルケトン類PAEKsから選択される材料を含んでなることを特徴とする、請求項1~11のいずれか一項に記載の蓄電池。前記パッケージ2が、少なくとも1枚のポリアリールエーテルケトンPAEKシートから形成されることを特徴とする、請求項12に記載の蓄電池。前記ポリアリールエーテルケトンがポリエーテルエーテルケトンPEEKであることを特徴とする、請求項13に記載の蓄電池。図1は、最新式のリチウム蓄電池に関し、このリチウム蓄電池については既に前文において解説しているため、以下で更に詳細に述べることはしない。明瞭さを期するために、最新式のリチウム蓄電池と本発明のリチウム蓄電池とで共通する要素は同じ参照番号で示す。特定の実施形態によれば、リチウム蓄電池は、密封パッケージ2内に配置された少なくとも1つの電気化学セル1を含んでいる。電気化学セル1は、第1電極3と第2電極4との間に配置されたセパレータ8を含む積層体9によって形成される。第1電極3は正電極になり得て、第2電極4は負電極になり得る。第1集電体6aおよび第2集電体6bは、積層体9の各面上に配置され、それぞれ第1電極3および第2電極4に接続される。セパレータ8は、好ましくはグラスファイバ系である多孔質膜になり得る。セパレータ8は、その極めて低い機械的安定性を改善するためにポリマーに沈めた不織グラスファイバによって形成され得る。セパレータ8には、イオン液体電解質5を含浸させる。イオン液体電解質5は、イオン液、少なくとも1種のリチウム塩およびビニルエチレンカーボネートVECの混合物を含む。イオン液体電解質とは、大部分がイオン液で構成される、すなわちイオン液を少なくとも50、有利にはイオン液を少なくとも80、好ましくはイオン液を少なくとも90含む。イオン液は、カチオンおよびアニオンを含んでなる液体塩と定義し得る。このため、イオン液は、一般にイオン液に正電荷を付与する多量の有機カチオンから構成され、この有機カチオンに、イオン液に負電荷を付与する無機アニオンが結合する。イオン液は溶媒としての役割を果たす。イオン液は、式CA-に従い、式中、Cはカチオンを表し、A-はアニオンを表す。イオン液のCカチオンは、有利には、有機カチオン、好ましくはN,N-プロピル-メチル-ピペリジニウムビストリフルオロメタンスルホニルイミドPP13TFSI、1-ヘキシル-3-メチルイミダゾリウムビストリフルオロメタンスルホニルイミドHMITFSI、1,2-ジメチル-3-n-ブチルイミダゾリウムビストリフルオロメタンスルホニルイミドDMBIFSI、1-n-ブチル-3-メチルイミダゾリウムビストリフルオロメタンスルホニルイミドBMITFSIおよびこれらの混合物から選択される。イオン液のA-アニオンは、ハロゲン化物、好ましくはBF4-、TFSINSO2CF32-およびTFSI-から選択される。リチウム塩は、リチウムカチオンの第1電極3から第2電極4への移動およびその逆の移動を可能にする。リチウム塩は、有利には、リチウムヘキサフルオロホスフェートLiPF6、リチウムテトラフルオロボレートLiBF4、ビスフルオロスルホニルリチウムイミドLiFSI、ビストリフルオロメチルスルホニルリチウムイミドLiTFSIおよびこれらの混合物である。ビニルエチレンカーボネートVECと省略を、特定添加物として使用する。VECは、特に、特許文献1この文献の内容は参照されることにより本願明細書の開示の一部とされ、当業者のための参考文献としての役割を果たすことができるに記載されるように、グラファイト製の負電極4上に保護層を得ることを可能にする。イオン液体電解質5は、有利には、0.1~10mol/Lのリチウム塩、好ましくは1~2mol/Lのリチウム塩を含んでなる。イオン液体電解質5は、有利には、1~10体積、好ましくは2~5体積のVECを、イオン液の体積に対して含んでなる。例1として、イオン液体電解質5は、イオン液溶媒PP13TFSI中の1.6mol/LのLiTFSIと、1~10体積好ましくは5体積のVECとを含む。例2として、イオン液体電解質5は、イオン液溶媒HMITFSI中の1.6mol/LのLiTFSIおよび1~10体積、好ましくは5体積のVECを含む。例3として、イオン液体電解質5は、イオン液溶媒DMBITFSI中の1.6mol/LのLiTFSIと、1~10体積好ましくは5体積のVECとを含む。例4として、イオン液体電解質5は、イオン液溶媒BMITFSI/BF4-中の1.6mol/LのLiTFSIと、1~10体積好ましくは5体積のVECとを含む。第1電極3は、電気化学的に活性な材料およびポリマー系バインダを含んでいる。前記電気化学的に活性な材料は、有利には、リチウムLi挿入材料である。前記リチウムLi挿入材料は、非リチウム化材料、例えば、硫化銅CuS、二硫化銅CuS2、タングステンオキシスルフィドWOySz、二硫化チタンTiS2、チタンオキシスルフィドTiOxSyまたはバナジウムオキシドVxOy、リチウム化材料、例えばリチウム系混合酸化物、例えば、リチウム/コバルトオキシドLiCoO2、リチウム/ニッケルオキシドLiNiO2、リチウム/マンガンオキシドLiMn2O4、リチウム/バナジウムペントキシドLiV2O5、リン酸鉄リチウムLiFePO4またはリチウム/マンガン/ニッケルオキシドLiNi0.5Mn1.5O4から選択される。電気化学的に活性な材料は、好ましくはLiFePO4である。バインダは、ポリアクリル酸PAAおよびスルホン化パーフルオロポリマーから選択されるポリマー系である。このため、バインダは、ポリアクリル酸PAAおよびスルホン化パーフルオロポリマーから選択されるポリマーを含む。~系basedとは、過半数を含むの意味で解釈すべきであり、すなわちバインダは50を超える、有利には90~100重量のポリマーを含んでなる。バインダは、好ましくは、ポリマーで構成される。インクの調合を行う場合、一般にはポリマーを、水等の溶媒に溶解させることによって電極の成形に適した粘度にし、その調製条件は当業者の知識の範囲内である。公知のスルホン化パーフルオロポリマーの中でも、NAFIONDupontDeNemours社の登録商標タイプのパーフルオロスルホネートアイオノマーが好ましくは選択される。好ましい実施形態によれば、ポリマーはポリアクリル酸PAAから形成される。このようなPAAバインダを含んでなる電極は、既に、仏国特許出願番号第1003193号で出願人が2010年7月29日に仏国に出願した仏国特許出願明細書に記載されている。前記出願第1003193号の内容は、参照されることにより本願明細書の開示の一部とされ、当業者のための参考文献としての役割を果たすことができる。特に、前記ポリアクリル酸PAAは、好ましくは、1100000gmol-1以上、好ましくは1250000gmol-1以上であり、厳密には3000000gmol-1未満の平均分子量を有する。ポリアクリル酸PAAの平均分子量は、有利には、1250000~2000000gmol-1である。とりわけ、ポリアクリル酸PAAの平均分子量は、好ましくは1250000gmol-1である。第1電極3の総重量に対する電気化学的に活性な材料の割合は、有利には、90重量以上100重量未満である。第1電極3は、好ましくは、90重量を超える電気化学的に活性な材料と、4重量のポリアクリル酸PAAまたは4重量未満のポリアクリル酸PAAとを含んでなり、この割合は電極の総重量に対して計算したものである。特に、第1電極3は、94重量を超える電気化学的に活性な材料および3重量未満のポリアクリル酸PAAを含んでなり、この割合は電極の総重量に対して計算したものである。第1電極3は、更に、3未満の電子伝導体を含むことができる。通常、この電子伝導体をリチウムLi挿入材料に添加することによって第1電極3の電子伝導率が改善される。電子伝導体は、例えば、カーボンブラック、炭素繊維およびこれらの混合物から選択することができる。電気化学的に活性な材料は、例えば、導電性材料、特にいずれかの公知の方法で得られた炭素をコーティングした電気化学的に活性な材料の粒子から構成され得る。第2電極4は、有利には、リチウムおよび炭素から選択される材料によって形成される。第2電極4は、特に、金属リチウムまたは炭素フェルトにより形成される。パッケージ2は、可撓性または剛性を有することができる。パッケージ2が電気化学セル1の収容を可能にし、またリチウム蓄電池に耐密性をもたらす。電気化学セル1の面方向に延びる、第1極7aおよび第2極7bをそれぞれ形成している集電体6a、6bの一部は、パッケージ2を貫通している。パッケージ2は、チタン、アルミニウムまたはステンレススチールタイプの金属から形成され得る。しかしながら、ポリエチレンイミンPEIおよび/またはポリエチルアリールケトン類PAEKsからできているパッケージ2、すなわちPEIおよびPAEKから選択される材料を含んでなるパッケージが好ましい。パッケージ2は、特に、PAEKタイプのポリマーから形成することができる。パッケージ2は、有利には、少なくとも1枚のポリエチルアリールケトンPAEKのシートにより形成することができる。リチウム蓄電池パッケージ用のこのようなPAEKのシートは、既に、仏国特許出願番号第1050726号で出願人が2010年2月2日に仏国に出願した仏国特許出願明細書に記載されている。前記出願第1050726号の内容は、参照されることにより本願明細書の開示の一部とされ、当業者のための参考文献としての役割を果たし得る。本発明の範囲内で適切なPAEKポリマー類は、以下のポリマーを含んでいる。ポリエーテルケトンPEKポリエーテルエーテルケトンPEEK商標ポリエーテルケトンケトンPEKKポリエーテルエーテルケトンケトンPEEKKポリエーテルケトンエーテルケトンケトンPEKEKKパッケージ2は、2つに折り畳んでその周囲を互いに固定した1枚のPAEKシートにより構成することができる。あるいは、パッケージ2を、周囲で互いに固定した複数枚のPAEKシートにより構成することができる。折り畳んだPAEKシートの2つの部位または2枚の独立したPAEKシートは、いずれの公知の方法によっても互いに固定し得て、特にシートの粘着性化、はんだ付け、超音波、レーザーまたはヒートシールによって固定することができる。図示していないある特定の実施形態によれば、パッケージ2は、その厚みにリチウム蓄電池の極7aまたは極7bの一方を形成する少なくとも1つの金属スタッドを取り込んでいる少なくとも1枚のPAEKシートを含んでいる。上記の特定の実施形態とは異なり、第1集電体6aおよび第2集電体6bは、パッケージ2を貫通しない。金属スタッドは、パッケージ2の内側に収容された集電体6aまたは集電体6bの部分にはんだ付けされる。例えば、アルミニウム製の第1集電体6aの内側部にはんだ付けしたアルミニウム製の金属スタッドが第1極7aを形成し得る。銅製の第2集電体6bの内側部にはんだ付けされた銅製の金属スタッドが、第2極7bを形成し得る。図示していない代替の実施形態によれば、パッケージ2は、リチウム蓄電池の第1極7aおよび第2極7bを形成する2つの金属スタッドをその厚みに取り込んでいる1枚のPAEKシートにより形成される。前記PAEKシートは2つに折り畳み、その周囲を互いに固定し、2つのスタッドのそれぞれは、パッケージ2の内側に収容された集電体6aまたは集電体6bの部分にはんだ付けされる。図示していない別の代替の実施形態によれば、パッケージ2は、その厚みにリチウム蓄電池の第1極7aおよび第2極7bを構成する2つの金属スタッドを取り込んでいる1枚のPAEKシートと、金属スタッドを欠き且つ2つの金属スタッドを取り込んでいるPAEKシートにその周囲で固定されたPAEKシートとから形成される。2つのスタッドのそれぞれは、パッケージ2の内側に収容された集電体6aまたは集電体6bの部分にはんだ付けされる。図示していない別の代替の実施形態によれば、パッケージ2は、それぞれがその厚みにリチウム蓄電池の第1極7aおよび第2極7bの一方を形成する金属スタッドを取り込んでいる2枚のPAEKシートによって形成される。各スタッドは、パッケージ2の内側に収容された集電体6aまたは集電体6bの部分にはんだ付けされる。好ましい実施形態によれば、ポリアリールエーテルケトンは、有利には、ポリエーテルエーテルケトンPEEK商標である。PEEK商標の一枚の可撓性シートは、リチウム蓄電池のパッケージ2を形成するのに十分となり得る。現在市販されている単位厚さが12μm、30μm、70μmのPEEK商標シートが本発明の範囲内で適している。この範囲の厚さの数枚のシートを互いに固定することによって、パッケージ2の強度を上昇させることができる。パッケージ2を2枚のPAEKシートで形成する場合、有利には、この2枚のシートが剛性となるように単位厚さを選択し得て、一方のシートに機械加工を施すことによって電気化学セル1を収容するパッケージ2の底部を形成し、金属スタッドを取り込んでいるもう一方のシートがパッケージ2のカバーを構成する。パッケージ2は、有利には、出願人が出願した仏国特許出願公開第10580726号明細書に記載されているものと同じ方法で製造される。本発明のリチウム蓄電池の電気化学的性能を、金属リチウムからなる半電池を用いて測定した。前記半電池は、LiFePO4/PAAによりできている第1電極3、電解質5を含浸させたグラスファイバによりできているセパレータ8および金属リチウムによりできている第2電極4から組み立てる。使用するPAAは、1250000gmol-1の分子量を有し、重量パーセントの比LiFePO4/PAAは、90/10である。グラスファイバ製のセパレータ8は、参照番号AW1F1755としてBernardDumas社によって販売されている。電解質5は、上記実施例2に従って製造される。電解質5は、5体積のVECと、HMITFSI中の濃度が1.6mol/LのLiTFSI塩の溶液から構成される95体積のイオン液との混合物から構成される。このようにして形成された半電池を、次に、C/20充電率、150°Cでのサイクル試験に供した。図2に示すように、5サイクル後、回復した容量は、159.6mAhg-1になる。第1集電体6aへの第1電極3の接着特性は、改善される。更に、従来技術とは異なり、高温でもリフトオフまたは膨張または爆発現象は起きない。高温でのリチウム蓄電池の電気化学的性能の低下も観察されない。したがって、出願人は、驚くべきことに、ポリアクリル酸PAAまたはスルホン化パーフルオロポリマーの添加によってリチウム蓄電池の電気化学的性能および耐熱性が大幅に改善されることを観察した。特に、従来技術と比較すると、第1電極の電気化学的に活性な材料のバインダとしてのPAAの使用、とりわけ上記の割合および分子量の範囲での使用により、第1電極には、第1電極の電気化学的性能に影響を与えることなく、改善された機械的性質、第1集電体6aへのより良好な接着性および優れたき耐熱性を与える。更に、電極のPAAの平均分子量の選択は、第1電極3の高温での耐熱性および機械的強度に対する大きな影響を有する。本発明のリチウム蓄電池は、高温で改善された耐性を示し且つ高温での漏れおよび爆発の危険性を防止する点で注目に値する。更に、本発明のリチウム蓄電池は、実施し易く、寸法が小さく、かつ安価である。本発明の範囲内で、幅広い用途に合わせてパワーリチウム蓄電池またはエネルギーリチウム蓄電池を容易に製造することができる。"